(57)【要約】  本発明は、ポリエーテルブロックとのブロックコポリマーなどの通気性樹脂を含む少なくとも１つの層と、ポリオレフィンなどの軟質（Ｔｇ＜０℃を含む１つの層を伴う通気性多層フィルムに関する。フィルムは、選択的に水蒸気に対する透過性を有するものの水に対する通過性は有していない。フィルムは、製織又は不織基材にボンディングされて、通気性ファブリックを生成することができる。【特許請求の範囲】
【請求項１】
多層通気性フィルムであって、
ａ）１）１つ以上の通気性樹脂と、
２）０℃未満のＴｇを有する１つ以上の軟質ポリマーと、
の配合物を含む少なくとも１つの薄い方の層（Ａ）と；
ｂ）１つ以上の通気性樹脂を含む少なくとも１つの厚い方の層（Ｂ）と、
を含み、層Ａが、層（Ｂ）よりも少なくとも１０重量パーセント少ない通気性樹脂を含む多層通気性フィルム。
【請求項２】
ａ）１）１０〜９０重量パーセントの前記１つ以上の通気性樹脂と、
２）１０〜９０重量パーセントの前記軟質ポリマーと、
の配合物を含む少なくとも１つの薄い方の層（Ａ）と；
ｂ）１つ以上の通気性樹脂と０℃未満のＴｇを有する１つ以上の軟質ポリマーとを含む少なくとも１つの厚い方の層（Ｂ）と、
を含む、請求項１に記載の多層通気性フィルム。
【請求項３】
（Ａ）及び（Ｂ）中の前記軟質ポリマーが２０℃未満のＴｇを有する、請求項１に記載の多層通気性フィルム。
【請求項４】
前記軟質ポリマーが１つ以上のポリオレフィンである、請求項１に記載の多層通気性フィルム。
【請求項５】
前記軟質ポリマーが、１つ以上のオレフィンと１つ以上の（メタ）アクリル酸アルキルのコポリマーである、請求項４に記載の多層通気性フィルム。
【請求項６】
オレフィン／（メタ）アクリル酸アルキルコポリマーが、無水マレイン酸又はメタクリル酸グリシジルモノマー単位を有するターポリマーである、請求項５に記載の多層通気性フィルム。
【請求項７】
前記通気性樹脂が、ポリエーテルブロックアミド、ポリエステルブロックアミド、コポリエステル熱可塑性エラストマ、又は熱可塑性ウレタンエラストマ（ＴＰＵ）、又はそれらの混合物からなる群から選択される、請求項１に記載の多層通気性フィルム。
【請求項８】
前記通気性樹脂が１つ以上のポリエーテルブロックアミド（ＰＥＢＡ）である、請求項７に記載の多層通気性フィルム。
【請求項９】
前記ポリエーテルブロック対ポリアミドブロックの合計比率が、ポリエーテルブロック２０〜６０重量パーセント対ポリアミドブロック４０〜８０重量パーセントである、請求項８に記載の多層通気性フィルム。
【請求項１０】
前記ポリエーテルブロックアミドが、異なるポリエーテルブロック対ポリアミドブロック比を有する２つ以上のＰＥＢＡで構成される、請求項８に記載の多層通気性フィルム。
【請求項１１】
前記層（Ａ）が、
１）２０〜９０重量パーセントの前記１つ以上の通気性樹脂と；
２）１０〜８０重量パーセントの前記軟質ポリマーと、
の配合物を含む、請求項２に記載の多層通気性フィルム。
【請求項１２】
ａ）５〜６０重量パーセントの少なくとも１つの薄い方の層（Ａ）と；
ｂ）４０〜９５重量パーセントの少なくとも１つの厚い方の層（Ｂ）と；
を含む、請求項１に記載の多層通気性フィルム。
【請求項１３】
１つ以上の層（Ａ）又は（Ｂ）が、任意選択的にさらに添加剤及び／又は充填材を含む、請求項１に記載の多層通気性フィルム。
【請求項１４】
構造ＡＢを有する、請求項１に記載の多層通気性フィルム。
【請求項１５】
構造ＡＢＡを有する、請求項１に記載の多層通気性フィルム。
【請求項１６】
前記フィルムが１０〜３０ミクロンの合計厚みを有する、請求項１に記載の多層通気性フィルム。
【請求項１７】
請求項１に記載の多層通気性フィルムの少なくとも１つの層と少なくとも１つの基材層とを含む通気性物品であって、前記層（Ａ）が、製織又は不織基材層に直接付着される、通気性物品。
【請求項１８】
前記基材が、ポリプロピレン、ポリアミド、ポリエステル、ポリエチレン及びそれらの配合物からなる群から選択される不織布である、請求項１７に記載の通気性物品。
【請求項１９】
基材／（Ａ）／（Ｂ）という構造又は基材／（Ａ）／（Ｂ）／（Ａ）／基材という構造のいずれかを有する、請求項１７に記載の通気性物品。
【請求項２０】
前記多層フィルムが、１つ以上の基材層上に共押出しコーティング又は共押出しラミネートされる、請求項１７に記載の前記通気性物品を形成するための方法。
【発明の詳細な説明】
【技術分野】
【０００１】
本発明は、ポリエーテルブロックとのブロックコポリマーなどの通気性樹脂を含む少なくとも１つの層と、ポリオレフィンなどの軟質（Ｔｇ＜０℃を含む１つの層を伴う通気性多層フィルムに関する。フィルムは、選択的に水蒸気に対する透過性を有するものの水に対する通過性は有していない。フィルムは、製織又は不織基材にボンディングされて、通気性ファブリックを生成することができる。
【背景技術】
【０００２】
通気性ポリマーは、耐水性を有しながら水蒸気に対する透過性を有することができる。この特性のため、フィルムは、ハウスラップとしての利用分野において及び、例えばスポーツ用途、医療用途、軍事用途、靴及び保護用寝具などの通気性保護ウェア向けに有用なものとなっている。フィルムは、永続使用のため又は使い捨て用途のため、製織又は不織材料に応用され得る。
【０００３】
通気性単層フィルムは、米国特許第５，８００，９２８号明細書；米国特許第５，８６９，４１４号明細書；及び米国特許出願公開第２００４／００２９４６７号明細書中に記載されているポリエーテルブロックポリアミド（ＰＥＢＡ）及びポリエーテルエステルアミドを用いて生産可能である。残念なことにＰＥＢＡポリマーは、接着特性が非常に低い。接着力を改善するために、一定量のポリオレフィン系ポリマーがＰＥＢＡと配合されて、接着剤を使用することによって又は熱積層によって製織材料又は不織材料にボンディング可能なフィルムを形成する。フィルムは、優れた引抜き性と可撓性を有し、押出し加工が容易でなければならない。当該技術分野におけるフィルムは、任意選択的に官能化されているエチレン／（メタ）アクリル酸アルキルのコポリマーとブロックコポリマーとの配合物である。接着力の改善に加えて、エチレン／（メタ）アクリル酸アルキルは、フィルムの外観及び加工性を改善する。より高価なＰＥＢＡをより安価なポリオレフィンで希釈することで、コストも削減される。ポリオレフィンを添加することの不都合な点は、それがフィルムの通気性を低減させることであり、したがってＰＥＢＡの配合物とポリオレフィンは、最終的特性を最適なものにするため、適正な平衡が保たれていなければならない。
【０００４】
欧州特許第１，６５０，０２２号明細書には、水分制御層にボンディングされた不織層、エチレン酢酸ビニルの結合層及びコポリエーテルエステル層を有する多層ハウスラップが記載されている。
【０００５】
米国特許出願公開第２０１０／０００３４８６号明細書は、ＤＥＥＴ耐性ＰＥＢＡフィルム、及びラミネーション又は接着によってこのフィルムから製造された物品について記載している。親水性ポリエーテルブロックは、通気性を提供すると考えられており、一方ポリアミドブロックは防水性を提供する。異なるポリエーテルブロック対ポリアミドブロック比を有する２つ以上の異なるＰＥＢＡコポリマーを配合して、通気性と耐水性を最適化することができる。
【０００６】
ハウスラップの利用分野用にエチレン／（メタ）アクリル酸アルキルとＰＥＢＡを組み合わせる単層フィルムは一般に、異なるＰＥ対ＰＡブロック比を有する２つの異なるＰＥＢＡコポリマーのアロイ約３０ｗｔ％と、約７０％のエチレン／（メタ）アクリル酸アルキルとを組み合わせる。高度の通気性をもつＰＥＢＡ（高ポリエーテルブロック）は、残念なことに優れた加工性が欠如し、より高いポリアミドブロック百分率を有する比較的通気性は低いものの加工性の高いＰＥＢＡとアロイの形で組み合わせられなければならない。
【発明の概要】
【発明が解決しようとする課題】
【０００７】
本発明は、ポリオレフィンと通気性樹脂の配合物を伴う少なくとも１つの薄層と、比較的低レベルのポリオレフィンと共に高レベルの通気性樹脂を有する第２の厚い方の層とを有する多層フィルムを使用することによって、ポリプロピレン又は他の基材上への優れた接着力をも同時に提供しながら、極めて高い通気性をもつフィルムを生産するという課題を解決する。ポリエーテルブロックポリアミド（ＰＥＢＡ）コポリマー通気性樹脂が使用される場合、使用されるＰＥＢＡは優れた通気性のための高レベルのポリエーテルブロックを有し得る一方で、フィルムは、押出し又は共押出しコーティングプロセスにおいて容易に加工可能である。比較的高いポリオレフィンレベルを伴う１つ又は複数の薄い方の層は、製織又は不織基材とのボンディング層として役立ち、一方厚い方の主にＰＥＢＡの層は、高通気性で耐水性の層を提供する。
【課題を解決するための手段】
【０００８】
本発明は、多層通気性フィルムにおいて、少なくとも２つの層、すなわち、
ａ）１）１つ以上の通気性樹脂と、
２）０℃未満のＴｇを有する１つ以上の軟質ポリマーと、
の配合物を含む少なくとも１つの薄い方の層（Ａ）と；
ｂ）１つ以上の通気性樹脂を含む少なくとも１つの厚い方の層（Ｂ）と、
を有し、層Ａが、層（Ｂ）よりも少なくとも１０重量パーセント少ない通気性樹脂を含んでいる多層通気性フィルムに関する。
【０００９】
本発明は同様に、１つ以上の基材層上に多層通気性フィルムを押出しコーティング又は押出しラミネートすることによって形成される通気性物品、及び通気性物品を形成するための方法にも関する。
【発明を実施するための形態】
【００１０】
本発明は、少なくとも２つの層を有する多層通気性フィルムにおいて、少なくとも１つの層が通気性の高い厚い方の層であり、少なくとも１つの層が比較的高いポリオレフィンを有する薄い方の層である多層通気性フィルムに関する。薄い方の層は、通気性樹脂と軟質ポリマーの配合物であり、一方通気性の高い層は、好ましくは同様に通気性樹脂と軟質ポリマーとの配合物から形成されている。
【００１１】
本明細書中の「通気性樹脂」とは、通気性フィルムを形成できる樹脂を意味する。通気性樹脂は、好ましくはポリエーテルブロックアミド、ポリエステルブロックアミド、コポリエステル熱可塑性エラストマ又は熱可塑性ウレタンエラストマ（ＴＰＶ）から選択される。コポリエステルとしては、例えばＡＳＭ社製ＡＲＮＩＴＥＬ及びＤｕＰｏｎｔ社製ＨＹＴＲＥＬが含まれる。
【００１２】
好ましい通気性樹脂は、Ａｒｋｅｍａ  Ｉｎｃ製のＰＥＢＡＸ樹脂などのポリ（エーテルブロックアミド）ポリマーである。これらは、反応性末端を含むポリエーテルブロックと反応性末端を含むポリアミドブロックの重縮合の結果として得られる。例としては、以下のものが含まれるが、これらに限定されるわけではない：
１）ジアミン鎖末端を含むポリアミドブロックとカルボキシル鎖末端を含むポリオキシアルキレンブロック。
２）ジカルボキシル鎖末端を含むポリアミドブロックとポリエーテルジオールとして公知の脂肪族ジヒドロキシル化アルファーオメガポリオキシアルキレンのシアノエチル化及び水素化によって得られるジアミン鎖末端を含むポリオキシアルキレンブロック。
３）ジカルボキシル鎖末端を含むポリアミドブロックとポリエーテルジオール（この特定の場合において得られる生成物は、ポリエーテルエステルアミドである）。
【００１３】
ポリアミドブロック及びポリエーテルブロックを含む３つのタイプのコポリマーを区別することができる。第１のタイプによると、ジカルボキシル鎖末端を含むポリアミドブロックは、例えば、鎖制限ジカルボン酸の存在下で、α，ω−アミドカルボン酸、ラクタム又はジカルボン酸及びジアミンの縮合から誘導される。α，ω−アミノカルボン酸の一例としては、アミノウンデカン酸に言及することができ、ラクタムの例としては、カプロラクタム及びラウリルラクタムに言及でき、ジカルボン酸の例としては、アジピン酸、デカンニ酸及びドデカンニ酸に言及でき、さらにジアミンの例としてはヘキサメチレンジアミンに言及することができる。有利には、ポリアミドブロックは、ポリアミド１２又はポリアミド６で作られている。
【００１４】
第２のタイプによると、ポリアミドブロックは、４〜１２個の炭素原子を含むジカルボン酸の存在下における６〜１２個の炭素原子を含む１つ以上のラクタム及び／又は１つ以上のα，ω−アミノカルボン酸の縮合の結果として得られ、低質量である、すなわちそのＭnは、４００〜１０００である。α，ω−アミノカルボン酸の例としては、アミノウンデカン酸及びアミノドデカン酸に言及することができる。ジカルボン酸の例としては、アジピン酸、セバシン酸、イソフタル酸、ブタンニ酸、１，４−シクロヘキシルジカルボン酸、テレフタル酸、スルホイソフタル酸のナトリウム又はリチウム塩、二量化脂肪酸（これらの二量化脂肪酸は、少なくとも９８％のダイマー含量を有し、好ましくは水素化されている）、及びドデカンニ酸ＨＯＯＣ−（ＣＨ2）10−ＣＯＯＨに言及することができる。言及できるラクタムの例としては、カプロラクタム及びラウリルラクタムがある。アジピン酸又はドデカンニ酸の存在下におけるラウリルラクタムの縮合により得られる７５０のＭｎを伴うポリアミドブロックは、１２７〜１３０℃の融点を有する。
【００１５】
第３のタイプによると、ポリアミドブロックは、少なくとも１つのα，ω−アミノカルボン酸（又はラクタム）、少なくとも１つのジアミン及び少なくとも１つのジカルボン酸の縮合の結果として得られる。α，ω−アミノカルボン酸、ラクタム及びジカルボン酸は、以上で言及されたものから選択されてよい。ジアミンは、６〜１２個の原子を含む脂肪族ジアミンであってよく、アリールジアミン及び／又は飽和環状ジアミンであってよい。言及できる例としては、ヘキサメチレンジアミン、ピペラジン、１−アミノエチルピペラジン、ビスアミノプロピルピペラジン、テトラメチレンジアミン、オクタメチレンジアミン、デカメチレンジアミン、ドデカメチレンジアミン、１，５−ジアミノヘキサン、２，２，４−トリメチル−１，６−ジアミノヘキサン、ジアミンポリオール、イソホロンジアミン（ＩＰＤ）、メチルペンタメチレンジアミン（ＭＰＤＭ）、ビス（アミノシクロヘキシル）メタン（ＢＡＣＭ）及びビス（３−メチル−４−アミノシクロヘキシル）メタン（ＢＭＡＣＭ）がある。
【００１６】
第２及び第３のタイプでは、ポリアミドブロックのさまざまな構成成分及びそれらの割合は、１５０℃未満そして有利には９０℃〜１３５℃の融点を得るように選択可能である。
【００１７】
ポリアミドブロックの数平均モル質量は、３００〜１５０００、好ましくは６００〜５０００である。ポリエーテルブロックの質量Ｍnは、１００〜６０００、好ましくは２００〜３０００である。
【００１８】
ブロックのポリアミド部分は、ポリアミドブロックを含むポリマーによって形成されてよく、ポリエーテルブロックは、米国特許第４，３３１，７８６号明細書；同第４，１１５，４７５号明細書；同第４，１９５，０１５号明細書；同第４，８３９，４４１号明細書；同第４，８６４，０１４号明細書；同第４，２３０，８３８号明細書及び同第４，３３２，９２０号明細書という特許中で開示されている。
【００１９】
低融点を有するコポリアミドは、米国特許第４，４８３，９７５号明細書、独国特許第３，７３０，５０４号明細書及び米国特許第５，４５９，２３０号明細書中で開示されており、構成成分の同じ割合が、ポリアミドブロックについて採用される。
【００２０】
低融点を有するコポリアミドが、米国特許第４，４８３，９７５号明細書、独国特許第３，７３０，５０４号明細書及び米国特許第５，４５９，２３０号明細書中で開示されており、構成成分の同じ割合が、ポリアミドブロックについて採用される。
【００２１】
ポリエーテルブロックは、例えば酸化プロピレン又はポリテトラヒドロフラン（これはポリテトラメチレングリコール配列を導く）などの、酸化エチレン単位以外の単位を含んでいてよい。ＰＥＧブロックすなわち酸化エチレン単位で構成されたもの、ＰＰＧブロックすなわち酸化プロピレン単位で構成されたもの、そしてＰＴＭＧブロックすなわちテトラメチレングリコール単位で構成されたもの（ポリテトラヒドロフランとしても公知）を同時に使用することも同様に可能である。ＰＰＧ又はＰＴＭＧブロックを使用することが有利である。ポリアミド及びポリエーテルブロックを含むこれらのコポリマー内のポリエーテルブロックの量は、有利にはコポリマーの１０重量％から５０重量％、好ましくは３５％〜５０％である。
【００２２】
ポリアミド配列の数平均モル質量Ｍnは、５００〜１００００、好ましくは５００〜６０００であり得る。ポリエーテル配列の質量Ｍnは１００〜６０００、好ましくは２００〜３０００であり得る。
【００２３】
ポリアミドブロックとポリエーテルブロックを含むコポリマーは、ポリアミドブロックとポリエーテルブロックを付着させるための任意の手段によって調製されてよい。実際には、本質的に２つのプロセスが使用され、その１つは２段階プロセスであり、もう１つは１段階プロセスである。
【００２４】
２段階プロセスは、第１に鎖制限ジカルボン酸の存在下におけるポリアミド前駆体の縮合によってカルボン酸末端を含むポリアミドブロックを調製し、次に第２のステップでポリエーテルと触媒を添加することからなる。カルボン酸末端を含むポリアミドがひとたび調製されたならば、次にポリエーテルと触媒が添加される。ポリエーテルは、１つ以上の分量で添加されてよく、触媒も同様である。触媒は、エステル化によるポリアミドブロックとポリエーテルブロックの結合を促す任意の製品として定義される。触媒は、有利には、チタン、ジルコニウム及びハフニウムからなる群から選択される金属（Ｍ）の誘導体である。このプロセス及びこれらの触媒は、米国特許第４３３２９２０号明細書、米国特許第４２３０８３８号明細書、米国特許第４３３１７８６号明細書、米国特許第４２５２９２０号明細書、特開０７１４５３６８Ａ号公報、特開０６２８７５４７Ａ号公報、欧州特許第６１３９１９号明細書という特許中で開示されている。
【００２５】
本発明のポリ（エーテルブロックアミド）の中で、ポリエーテルブロックは、１０〜９０重量パーセント、好ましくは２０〜６０重量パーセント、そして最も好ましくは約２５〜５０重量パーセントの割合で存在する。ポリアミドブロックは、１０〜９０重量パーセント、好ましくは４０〜８０重量パーセントそして最も好ましくは２５〜５０重量パーセントの割合で存在する。より高レベルのポリエーテルブロックは、より優れた通気性を提供するが、樹脂を加工できるようにするには充分なポリアミドブロックが必要である。
【００２６】
ポリアミドブロック対ポリエーテルブロックの適正な比率は、単一のポリ（エーテルブロックアミド）中に見出すことができるか、或いは、適正な平均組成を有する２つ以上の異なる組成のポリ（エーテルブロックアミド）の配合物を使用することができる。一実施形態では、高レベルのポリアミド基を有するブロックコポリマーとより高レベルのポリエーテルブロックを有するブロックコポリマーを配合して、ポリ（アミド−ブロック−エーテル）コポリマーの合計配合物の約１０〜５０重量パーセント、好ましくは２０〜４０重量パーセントそしてより好ましくは約３０〜３５重量パーセントの平均レベルのポリエーテルブロックを有する配合物を生産するのが有利であることが見出された。好ましい実施形態において、２つの異なるポリ（エーテルブロックアミド）の配合物は、３５重量パーセント未満のポリエーテルブロックレベルを有する少なくとも１つのブロックコポリマーと、少なくとも４５重量パーセントのポリエーテルブロックを有する第２のポリ（エーテルブロックアミド）とを含む。
【００２７】
本発明の多層フィルムの各層内で通気性樹脂と配合される「軟質ポリマー」は、０℃未満、そして好ましくは−２０℃未満のＴｇを有する任意のポリマーであり得る。軟質ポリマーは、通気性を低下させるが、接着力及び加工性を改善する。こうして、ポリマー配合物は、より良い皮膜形成特性を有することができ、したがって、ピンホールの全くないより薄いフィルムを形成することができる。好ましくは、軟質ポリマーはポリオレフィン、ポリオレフィンコポリマー及びそのアロイである。本発明において有用なポリオレフィンとしては、エチレン、プロピレン、１−ブテン、１−ヘキセン、１−オクテン又は１−デセン及びそれらの混合物が含まれるが、これらに限定されない。
【００２８】
１つの好ましい実施形態において、ポリオレフィンは、１つ以上のオレフィンと１つ以上の（メタ）アクリル酸アルキルのコポリマーである。これらのコポリマーの利点は、（メタ）アクリル酸アルキルがポリオレフィンよりもはるかに高い通気性を有し、したがってより通気性の高い配合物を生産するということにある。本発明において有用なオレフィン／（メタ）アクリル酸アルキルとしては、例えばＡｒｋｅｍａ  Ｉｎｃ製のＬＯＴＲＹＬ樹脂、例えばエチレンとアクリル酸ブチル、アクリル酸メチル又はアクリル酸エチルヘキシルのコポリマーが含まれる。
【００２９】
ポリオレフィン樹脂及びコポリマー樹脂は、官能性又は非官能性であってよい。本発明において有用である、有用な官能性ポリオレフィンの例としては、エチレン／アクリル酸ブチル／無水マレイン酸、エチレン／アクリル酸メチル／無水マレイン酸、エチレン／アクリル酸エチル／無水マレイン酸、及びエチレン／アクリル酸メチル／メタクリル酸グリシジルのターポリマーを含む、Ａｒｋｅｍａ  Ｉｎｃ製のＬＯＴＡＤＥＲ樹脂が含まれるが、これらに限定されない。
【００３０】
層Ａ
多層フィルムの１つ又は複数の薄い方の層（以下層Ａと呼ぶ）は、１つ以上の軟質ポリマーと１つ以上の通気性樹脂の配合物から形成されている。配合物中の通気性樹脂のレベルは、厚い方の層（以下層Ｂと呼ぶ）内の通気性樹脂のレベルより少なくとも１０重量パーセント、好ましくは少なくとも２０重量パーセント、そしてより好ましくは少なくとも３０重量パーセント少ない。層Ａが基材層に粘着できるように充分な軟質ポリマーを有することが重要である。層Ａ中の通気性樹脂対軟質ポリマーの比率は、通気性樹脂２０〜９０重量パーセント、より好ましくは５０〜８５重量パーセント、そして最も好ましくは６５〜８０重量パーセントに対して、軟質ポリマーがそれぞれ８０〜１０、５０〜１５そして３５〜２０重量パーセントである。
【００３１】
各層Ａは、合計フィルム厚みの５〜２０％、好ましくは１０〜２０パーセントの厚みを構成している。
【００３２】
層Ｂ
層Ｂは、多層フィルムのより通気性の高い厚い方の層であり、全フィルム厚の４０〜９５％そして好ましくは６０〜９０％を構成する。通気性層Ｂは、１００％通気性樹脂であってよく、或いは通気性樹脂の配合物であってもよい。しかしながら、接着力と加工性を改善するためには、層Ｂは好ましくは、１つ以上の通気性樹脂と１つ以上の軟質ポリマーの配合物である。層Ｂ中の１つ又は複数の通気性樹脂対１つ又は複数の軟質ポリマーの比率は、先に記載の通り、層Ａの場合よりも高い。多層フィルムの全体的に高い通気性は、層Ｂの高い通気性に起因する。
【００３３】
各々の層Ａ及び層Ｂ内の通気性樹脂及び軟質ポリマーに加えて、層は、染料及び顔料、紫外線吸収剤、衝撃改質剤、加工助剤及び充填材などの、フィルムにとって典型的な添加剤及び充填材も含んでいてよい。添加剤は一般にフィルム層の通気性又は耐水性のいずれかを削減することから、これらの添加剤のレベルは一般に低く、各層の総重量の１０重量パーセント未満、そして好ましくは３重量パーセント未満である。
【００３４】
本発明の多層フィルムは２つ以上の層を有し、好ましい構造は、ＡＢ、ＡＢＡ又はＡＢＡ’構造である。ＡＢＡ構造では、Ａ層は同じ組成かつ好ましくは同じ厚みである。ＡＢＡ’構造においては、Ａ及びＡ’層は、異なる組成を有し、厚みは同じでも異なっていてもよい。
【００３５】
フィルムの合計厚みは一般に１０〜３０ミクロンであるが、最高１５０ミクロンそして好ましくは５０〜１２５ミクロンのフィルムを特殊な利用分野向けに作ることが考えられる。全体的フィルムが過度に薄い場合には、フィルム形成が不完全であるためにピンホールの危険性は増大する。単層フィルムに比べた多層フィルムの利点の１つは、１つの層内に存在し得るピンホールの封止を多層構造が助けるという点にある。フィルムが厚みを増すにつれて、通気性は低下すると考えられる。
【００３６】
本発明のフィルムは、１０，０００超の通気性と、好ましくは１５，０００超の透湿度を有する。
【００３７】
本発明のフィルムは、共押出しコーティングプロセス（ＡＢ構造用）、又は共押出しラミネーション（ＡＢＡ構造用）によって生産される。多層フィルムは基材層上又は２つの基材層間のいずれかに押出し加工され、１つ又は複数の基材に隣接してＡ層を伴う。
【００３８】
多層フィルムが上に付着されている基材は、任意の製織又は不織材料であり得る。有用な不織材料としては、ポリプロピレン、ポリアミド、ポリエステル、ポリエチレン及びその配合物が含まれるが、これらに限定されるわけではない。１つの好ましい実施形態において、基材は、ポリプロピレンスパンボンド材料である。
【実施例】
【００３９】
通気性試験：水蒸気透過性は、３８℃の温度及び５０％の周囲相対湿度という条件を測定期間全体にわたり維持して、Ｈｅｒａｏｕｓ  Ｖｏｔｓｃｈオーブン内でＡＳＴＭ規格Ｅ９６方法ＢＷ（水とフィルムが接触）に記載された方法にしたがって測定される。
【００４０】
実施例中で使用された材料：
ＬＯＴＡＤＥＲ４６０３は、Ａｒｋｅｍａ  Ｉｎｃから入手可能である、２０ｗｔ％のアクリル酸メチルと０．３ｗｔ％の無水マレイン酸のエチレン／アクリル酸メチル／無水マレイン酸ターポリマーであり、８ｇ／１０ｍｎというＡＳＴＭＤ１２３８によるメルトインデックスを有する。ＰＥＢＡＸ  ＭＶ１０７４は、Ａｒｋｅｍａ  Ｉｎｃから入手可能なポリエーテルブロックアミドポリマーである。
【００４１】
ＬＯＴＡＤＥＲ４６０３とＰＥＢＡＸ  ＭＶ１０７４の以下の混合物をＢｕｓｓ  ＰＲ４６／７０  １１Ｄ上で配合し押出し加工して以下の多層フィルム層及び列挙した厚みを有するフィルムを形成した。結果を、表１及び２に列挙する。
【００４２】
【表１】
2014514976.tif 000002
【００４３】
【表２】
2014514976.tif 000003
【国際調査報告】
2014514976.tif 000004